(57)【要約】  本発明は、寒冷紗等の空隙率の高い平織又はからみ織の織物において、織物の強度を大きく低下させることなく、織物を薄葉化処理する方法を提供する。  経糸が３本／インチ以上４０本／インチ以下かつ緯糸が３本／インチ以上４０本／インチ以下に製織された平織又はからみ織の薄葉化処理された織物の製造方法であって、該薄葉化処理は、回転するカレンダーロールの間に該織物を通過させることにより加圧及び加熱するカレンダー加工であって、  該カレンダー加工の際に該織物と接触するカレンダーロールのうち少なくとも１つの表面温度は、該織物を構成する繊維のガラス転移点以上の温度であり、薄葉化処理前の織物の平均厚さ（Ｔ１）と薄葉化処理後の織物の平均厚さ（Ｔ２）が、下記式（１）の関係を満たすことを特徴とする平織又はからみ織の薄葉化処理された織物の製造方法。    ０．２５≦（Ｔ１−Ｔ２）／Ｔ１              （１）
2016166916.tif 000002
【特許請求の範囲】
【請求項１】
経糸が３本／インチ以上４０本／インチ以下かつ緯糸が３本／インチ以上４０本／インチ以下に製織された平織又はからみ織の薄葉化処理された織物の製造方法であって、
該薄葉化処理は、回転するカレンダーロールの間に該織物を通過させることにより加圧及び加熱するカレンダー加工であって、
該カレンダー加工の際に該織物と接触するカレンダーロールのうち少なくとも１つの表面温度は、該織物を構成する繊維のガラス転移点以上の温度であり、薄葉化処理前の織物の平均厚さ（Ｔ１）と薄葉化処理後の織物の平均厚さ（Ｔ２）が、下記式（１）の関係を満たすことを特徴とする平織又はからみ織の薄葉化処理された織物の製造方法。
０．２５≦（Ｔ１−Ｔ２）／Ｔ１              （１）
【請求項２】
上記織物は、寒冷紗である請求項１に記載の平織又はからみ織の薄葉化処理された織物の製造方法。
【請求項３】
上記カレンダー加工は、上記織物を金属製のカレンダーロールと樹脂製のカレンダーロール、金属製のカレンダーロールと紙製のカレンダーロール、金属製のカレンダーロールとゴム製のカレンダーロール、又は、金属製のカレンダーロールと金属製のカレンダーロールの間に通過させるものである請求項１又は請求項２に記載の平織又はからみ織の薄葉化処理された織物の製造方法。
【請求項４】
上記カレンダー加工の際に使用する金属製のカレンダーロールは、鉄製のカレンダーロールである請求項３に記載の平織又はからみ織の薄葉化処理された織物の製造方法。
【請求項５】
上記織物の経糸及び緯糸の材質は、コットン、ポリエステル、ビニロン、レーヨン、アクリル又はナイロンである請求項１ないし請求項４の何れかの請求項に記載の平織又はからみ織の薄葉化処理された織物の製造方法。
【請求項６】
上記カレンダー加工の際に、上記織物に１００ｋｇｆ／ｃｍ以上２０００ｋｇｆ／ｃｍ以下の線圧をかけるものである請求項１ないし請求項５の何れかの請求項に記載の平織又はからみ織の薄葉化処理された織物の製造方法。
【請求項７】
薄葉化処理前の織物の経糸と緯糸の交点１つ当たりの平均面積（Ｓ１）と薄葉化処理後の織物の経糸と緯糸の交点１つ当たりの平均面積（Ｓ２）が、下記式（２）の関係を満たす請求項１ないし請求項６の何れかの請求項に記載の平織又はからみ織の薄葉化処理された織物の製造方法。
０．２５≦（Ｓ２−Ｓ１）／Ｓ１≦２．５０    （２）
【請求項８】
薄葉化処理前の織物の開口率（Ｖ１）と薄葉化処理後の織物の開口率（Ｖ２）が、下記式（３）の関係を満たす請求項１ないし請求項７の何れかの請求項に記載の平織又はからみ織の薄葉化処理された織物の製造方法。
０．０５≦（Ｖ１−Ｖ２）／Ｖ１≦０．５０    （３）
【請求項９】
薄葉化処理前の織物は、生機、又は、経糸と緯糸の交点が樹脂で目止め加工された織物である請求項１ないし請求項８の何れかの請求項に記載の平織又はからみ織の薄葉化処理された織物の製造方法。
【発明の詳細な説明】
【技術分野】
【０００１】
本発明は、平織又はからみ織の薄葉化処理された織物の製造方法に関し、更に詳しくは、特定の条件でカレンダー加工することにより、厚さを大幅に低減させた上に物性の優れた、寒冷紗等の目の粗い織物の製造方法に関する。
【背景技術】
【０００２】
寒冷紗は、空隙率の高い（目が粗い）織物であって、保温、遮光、防霜、防虫、防風等を目的とする農業資材；製本の際に本の表紙や背を補強するための製本資材；花卉の包装材等の生活資材；床材の裏打ち補強、建築物の防水加工時の補強布、塗装用下地等の工業資材；肉を包んだり、スープをこしたりするための食品用資材；等の様々な用途に使用される。
寒冷紗は、通常、平織であり、糸の打ち込み本数は、経糸・緯糸ともに３〜４０本／インチ程度であり、５〜２５本／インチのものが多い。【０００３】
寒冷紗は織物であるため、使用される糸の太さで厚さが決定されることになる。すなわち、厚い寒冷紗を製造する場合は太い糸を使用し、薄い寒冷紗を製造する場合は細い糸を使用することになる。
糸の種類の違いにもよるが、一般的に、厚い寒冷紗は剛性が高く、薄い寒冷紗は剛性が低い。【０００４】
通常、紡績糸を使用した寒冷紗の場合は、最も太い糸はＮｅ１０／２ｓ（綿番手１０番の双糸）、最も細い糸はＮｅ４０／１ｓ（綿番手４０番の単糸）である。
寒冷紗は、上記のように、様々な分野において様々な用途に使用される。用途によっては、扱いやすさ等の点から、薄い（柔らかい）寒冷紗が求められる。
紡績糸を使用して、例えばＮｅ４０／１ｓを使用した寒冷紗より更に薄い寒冷紗を製造するためには、より細い糸であるＮｅ６０／１ｓ（綿番手６０番の単糸）やＮｅ８０／１ｓ（綿番手８０番の単糸）を使用することになる。【０００５】
しかしながら、このような細い紡績糸は引張強度が低いため、このような糸から製織される寒冷紗も引張強度が低く、用途や使用の仕方によってはこの点で支障が発生することがあることから、糸を細くすることによって寒冷紗を薄い（柔らかい）ものとすることには限界があった。【０００６】
繊維、樹脂、金属メッシュ等の板状物の厚さをコントロールする加工方法として、カレンダー加工という方法がある。カレンダー加工は、回転する筒状のカレンダーロールの間に板状物を通すことで圧力をかけ、厚さを一定にしたり、表面を平滑にしたり、光沢を付与するために行われる。【０００７】
例えば、特許文献１や特許文献２においては、不織布の電気絶縁性を向上させたり、不織布を嵩高で感触が良好なものにしたりするための手段として、カレンダー加工が行われている。
また、特許文献３や特許文献４においては、経糸・緯糸の打ち込み本数が、数百本／インチといった、空隙の小さい布帛を、カレンダー加工する方法が開示されている。このように布帛をカレンダー加工する目的は、光沢を与えたり、透水性を低下させたりするためである。
特許文献５においては、高密度織物の片面のみにカレンダー加工を施した低通気性の自動車エアバッグ用織物が開示されている。【０００８】
しかし、このようなカレンダー加工を、寒冷紗のような空隙率の高い（目が粗い）織物に適用した事例は今までなかった。【０００９】
また、通常、寒冷紗は紡績糸やフィラメントを平織して製造されるが、目の粗い平織品である寒冷紗は、目ずれ（経糸と緯糸の交点が動くこと）が発生しやすい。このため、寒冷紗の製造工程においては、目ずれ防止のために、経糸と緯糸の交点を、樹脂等で目止め加工するのが普通である。
このようにして製造された寒冷紗は、そのままの形状で上記の農業資材等の用途に使用される。特に、農業資材として使用される寒冷紗は、風雨等に晒されることにより劣化し、目止め加工をしても目ずれが発生するケースがあった。【００１０】
寒冷紗等のネット状物の目ずれを防止する方法として、特許文献６には、特定の三層フラットヤーンと鞘芯型複合モノフィラメントヤーンを平織物とする方法が開示されている。
しかしながら、このような特殊な織物は、薄さ（柔らかさ）や強度の点で十分ではなかった。【００１１】
このように、柔らかさ（剛軟性・引張伸度）、引張強度、目ずれ性等の全てが優れた寒冷紗を製造する手法は確立されていなかった。
【先行技術文献】
【特許文献】
【００１２】
【特許文献１】特開平５−０７１０９６号公報
【特許文献２】特開２００６−２９９４８０号公報
【特許文献３】特開２００９−１５５７９１号公報
【特許文献４】特開２０１１−２２９７１３号公報
【特許文献５】特開平６−１８４８５６号公報
【特許文献６】特開２００３−０８９９４２号公報
【発明の概要】
【発明が解決しようとする課題】
【００１３】
本発明は上記背景技術に鑑みてなされたものであり、その課題は、寒冷紗等の空隙率の高い（目が粗い）平織又はからみ織の織物において、織物の強度を大きく低下させることなく、厚さを薄く（柔らかく）すること等のできる薄葉化処理方法（薄葉化処理された織物の製造方法）を提供することにあり、またそれを用いた薄葉化処理された織物を提供することにある。
【課題を解決するための手段】
【００１４】
本発明者は、上記の課題を解決すべく鋭意検討を重ねた結果、目が粗い平織又はからみ織の織物を、特定の条件下でカレンダー加工することによって、織物の強度をほとんど低下させることなく、織物の厚さを大幅に低減させることができることを見出して、本発明を完成するに至った。【００１５】
すなわち、本発明は、経糸が３本／インチ以上４０本／インチ以下かつ緯糸が３本／インチ以上４０本／インチ以下に製織された平織又はからみ織の薄葉化処理された織物の製造方法であって、
該薄葉化処理は、回転するカレンダーロールの間に該織物を通過させることにより加圧及び加熱するカレンダー加工であって、
該カレンダー加工の際に該織物と接触するカレンダーロールのうち少なくとも１つの表面温度は、該織物を構成する繊維のガラス転移点以上の温度であり、薄葉化処理前の織物の平均厚さ（Ｔ１）と薄葉化処理後の織物の平均厚さ（Ｔ２）が、下記式（１）の関係を満たすことを特徴とする平織又はからみ織の薄葉化処理された織物の製造方法を提供するものである。
０．２５≦（Ｔ１−Ｔ２）／Ｔ１              （１）
【発明の効果】
【００１６】
本発明の製造方法によれば、細い糸を使用せず、汎用の太さの紡績糸を使用して、厚さを低減させた寒冷紗等を提供することができる。【００１７】
本発明の製造方法で製造された、平織又はからみ織の薄葉化処理された織物は、経糸と緯糸の断面が厚さ方向に沿った扁平形状になっているため、経糸・緯糸の剛性が低く、カレンダー加工処理前の織物に比べて柔らかくなる。すなわち、剛軟性が低下する（曲げやすくなる）。【００１８】
特許文献５に記載のように、カバーファクター（ＣＦ）の大きな（空隙率の低い）布帛では、カレンダー加工により平坦化したフィラメント糸は、硬化して収納性を阻害することがあり、このため、特許文献５には、カレンダー加工を片面のみに留めておくとよい旨記載されている。
しかし、寒冷紗等は、空隙部分が多いため、カレンダー加工により押し潰されても硬化することはなく、柔らかくなる。
柔らかい織物は、折り癖が付き難く、取り扱い性に優れるため、寒冷紗としての性能が優れたものとなる。【００１９】
通常、薄い織物を作製するためには、細い糸を使用する必要があり、細い糸は引張強度が低く強度に劣るという問題があるが、本発明によれば、ある程度の太さの糸を使用しつつ、厚さを低減することができるので、剛軟性・引張伸度といった「柔らかさ」と引張強度とを両立させることができる。
すなわち、最初から細い糸を使用して薄い寒冷紗等の織物を作製した場合に比べて、太い糸を使用した厚い織物を原料として、本発明の方法によって薄葉化処理した寒冷紗等の織物は、同じ厚さであっても、引張強度が大幅に優れている。【００２０】
本発明では、繊維中の分子の流動性が高くなった状態で、高い圧力（線圧）をかけてカレンダー加工するため、織物を構成する繊維は容易に変形し押し潰され、経糸と緯糸の交点が食い込み合って強固に一体化される。いったん本発明によりカレンダー処理された織物は、自然に元の状態に戻ることはないため、本発明の方法によって処理された織物は、長時間経過しても薄いままであり、また、風雨に晒されても、目ずれが発生しにくい。【００２１】
また、本発明の方法では、経糸・緯糸が圧縮されることにより扁平になるため、開口部の面積が減少する（開口率が低下する）。このため、本発明の平織又はからみ織の織物を農業資材用の寒冷紗として使用する場合、小さな虫が開口部を通過しにくくなり、防虫効果が上がる。
図１に示すように、経糸・緯糸には毛羽があり、虫の侵入を防いでいるが、開口率が低下することにより、毛羽による虫の侵入防止効果が一層向上する。【００２２】
更には、本発明の方法を用いないで同等の開口率にした織物と比較した場合、本発明の方法によって処理した織物は、原料となる経糸・緯糸の本数を少なくできるので、原料コストを節約することができる。
本発明の方法は、回転するカレンダーロールの間に織物を走行させて圧力をかけるので、処理を連続的に行う事ができ、生産性が非常に高い。
【図面の簡単な説明】
【００２３】
【図１】実施例１において本発明の薄葉化処理（カレンダー加工）を行う前後の寒冷紗の写真である。  （１ａ）薄葉化処理をする前の平面写真  （１ｂ）薄葉化処理をする前の経糸を経糸方向に切断した断面の写真  （１ｃ）薄葉化処理をする前の緯糸を緯糸方向に切断した断面の写真  （２ａ）薄葉化処理をした後の平面写真  （２ｂ）薄葉化処理をした前の経糸を経糸方向に切断した断面の写真  （２ｃ）薄葉化処理をした前の緯糸を緯糸方向に切断した断面の写真
【発明を実施するための形態】
【００２４】
以下、本発明について説明するが、本発明は以下の実施の形態に限定されるものではなく、任意に変形して実施することができる。
【００２５】
本発明は、平織又はからみ織の薄葉化処理された織物の製造方法に関する発明である。
本発明の適用対象（加工する前の原料）は、典型的には、寒冷紗等の空隙率の高い（目が粗い）平織又はからみ織の織物であり、本発明は、このような織物を、カレンダー加工することにより、薄葉化処理された織物を製造するものである。
【００２６】
図１に、本発明が適用可能な織物（加工前の原料となる織物）の一例として、実施例１で使用した平織の織物（寒冷紗）の写真を示す。図１からわかるように、不織布や布帛の場合とは異なり、寒冷紗等では、経糸１や緯糸２の占める面積に対する、開口部４の占める面積の割合が非常に大きくなっている。
寒冷紗等は、前記のような用途に使用されるべく、開口部４が大きく（目が粗く）作られている。
【００２７】
本発明によりカレンダー加工される織物は、経糸と緯糸を交互に織った平織の織物、又は、経糸を互いに絡ませながら横糸と織り込んだからみ織の織物である。
【００２８】
本発明は、典型的には、目の粗い平織又はからみ織の織物を対象としており、特許文献１や特許文献２に記載の不織布や、特許文献３や特許文献４に記載の目の細かい布帛は本発明の対象ではない。
寒冷紗等の目の粗い織物を、本発明の方法でカレンダー加工することにより、前記のように、目が粗い織物に特有の、前記した様々な効果が奏される。
【００２９】
経糸や緯糸として使用される糸は、短繊維から成る紡績糸（スパンヤーン）であってもよいし、長繊維から成るフィラメント糸（フィラメントヤーン）であってもよい。
【００３０】
経糸・緯糸の打ち込み本数は、それぞれ、下限は、３本／インチ以上が好ましく、４本／インチ以上がより好ましく、５本／インチが更に好ましく、６本／インチ以上が一層好ましく、７本／インチ以上が特に好ましく、１０本／インチ以上が極めて好ましく、１２本／インチ以上が最も好ましい。上限は、７０本／インチ以下が好ましく、５０本／インチ以下がより好ましく、４５本／インチ以下が更に好ましく、４０本／インチ以下が一層好ましく、３５本／インチ以下が特に好ましく、３０本／インチ以下が極めて好ましく、２５本／インチ以下が最も好ましい。
経糸の打ち込み本数と緯糸の打ち込み本数は、同じであっても異なっていてもよい。また、経糸の打ち込み本数と緯糸の打ち込み本数の両方が、上記範囲内であるのが好ましい。
【００３１】
なお、糸の打ち込み本数の算出にあたり、「１本の糸」とは、中が均一に詰まった１本の糸（例えば、モノフィラメント糸）、短繊維から成る１本の紡績糸、長繊維から成る１本のマルチフィラメント糸、又は、天然繊維や合成繊維を引き揃えたり、撚りをかけたりすることで１本になっているものをいう。すなわち、容易に分離できなくした状態で１本になっているものは、糸の打ち込み本数の算出にあたり、「１本の糸」という。
例えば、Ｎｅ１０／２ｓ（綿番手１０番の双糸）は、単糸２本を引き揃えて、撚りをかけて双糸としたものであるが、容易に分離できない状態にあるので、「１本の糸」であり、「２本の糸」ではない。
【００３２】
本発明における薄葉化処理前の織物は、経糸と緯糸の交点が目止め加工されていない生機（きばた）でもよいし、経糸と緯糸の交点が樹脂で目止め加工されたものであってもよい。
カレンダー加工によって、経糸と緯糸の交点が食い込み合って強固に一体化されるので、加工後の接着力の強さという観点から、目止め加工は不要であるようにも思えるが、カレンダー加工の際に織物には強い力がかかることから、予め目止め加工されていた方が、加工後の織物の開口部の均一性という観点から好ましい。
【００３３】
織物の目付量は、１０ｇ／ｍ２以上２００ｇ／ｍ２以下が好ましく、１５ｇ／ｍ２以上１５０ｇ／ｍ２以下がより好ましく、３０ｇ／ｍ２以上１００ｇ／ｍ２以下が特に好ましい。
目付量の下限が上記以上であると、カレンダー加工により十分な強度を得ることができ、上限が上記以下であると、十分な通気性を得ることができる。
【００３４】
経糸・緯糸の材質は特に限定はなく、寒冷紗等の材質として通常使用されるものが適宜選択される。
例えば、コットン（綿）、麻、ウール（毛）、絹等の天然繊維；ポリエステル、ビニロン、アクリル、ナイロン、ポリエチレン、ポリプロピレン、ポリ塩化ビニル、ポリウレタン等の合成繊維；レーヨン等の再生繊維；ガラス繊維、炭素繊維等の無機繊維；スチール繊維等の金属繊維等が挙げられる。
このうち、コットン、ポリエステル、ビニロン、レーヨン、アクリル又はナイロンが特に好ましい。
【００３５】
本発明の方法では、平織又はからみ織の織物を、回転するカレンダーロールの間に通過させて加熱及び加圧するカレンダー加工を施すことにより薄葉化する。
カレンダー加工を施すことによって、織物に圧力がかかり、空隙率の高い平織又はからみ織の織物は、扁平になり、厚さが大幅に低減される。
【００３６】
カレンダー加工に使用されるカレンダー機について、特に限定は無く、不織布・布帛等のカレンダー加工等に使用される公知のカレンダー機が使用できる。
【００３７】
カレンダー機のカレンダーロールに関しては、一対の（２本の）カレンダーロールのみを使用し織物をその間に通過させてもよいし、多連式のカレンダーロールを使用してもよいし、多段式のカレンダーロールを使用してもよい。
【００３８】
また、カレンダー加工の際には、カレンダー処理を織物の片面のみに施しても（織物が接触するカレンダーロールのうち一方のみ加熱しても）よいし、織物の両面に施しても（織物が接触するカレンダーロールの双方を加熱しても）よいが、十分に薄葉化するために、織物の両面にカレンダー処理を施すのが好ましい。
【００３９】
カレンダーロールの材質は、特に限定は無いが、織物と接触するカレンダーロールについては、織物の幅方向のプレス圧力を均一にしやすいようなものを選択するのがよい。
上記理由から、カレンダー加工の際には、織物を、金属製のカレンダーロールと樹脂製のカレンダーロール、金属製のカレンダーロールと紙製のカレンダーロール、金属製のカレンダーロールとゴム製のカレンダーロール、又は、金属製のカレンダーロールと金属製のカレンダーロールの間に通過させることが好ましい。このうち、金属製のカレンダーロールと樹脂製のカレンダーロールの間に通過させることが特に好ましい。
更に、入手や取扱いの容易性から、金属製のカレンダーロールは、鉄製のカレンダーロールであることが好ましい。
【００４０】
カレンダー加工することにより、織物の平均厚さは低減される。
ここで、「平均厚さ」とは、ＪＩＳ  Ｌ  １０９６  Ａ法の厚さ測定器によって測定した値である。
【００４１】
薄葉化処理する前の織物の平均厚さ（Ｔ１）は、０．１０ｍｍ以上２．０ｍｍ以下が好ましく、０．１５ｍｍ以上２．０ｍｍ以下がより好ましく、０．２ｍｍ以上１．０ｍｍ以下が特に好ましい。
【００４２】
薄葉化処理した後の織物の平均厚さ（Ｔ２）は、０．０５ｍｍ以上１．０ｍｍ以下が好ましく、０．０７ｍｍ以上１．０ｍｍ以下がより好ましく、０．１ｍｍ以上０．５ｍｍ以下が特に好ましい。
【００４３】
カレンダー加工によって薄葉化処理する前の織物の平均厚さ（Ｔ１）と薄葉化処理した後の織物の平均厚さ（Ｔ２）は、下記式（１）の関係を満たすことが必須である。
０．２５≦（Ｔ１−Ｔ２）／Ｔ１              （１）
【００４４】
また、下記式（１ａ）の関係を満たすことがより好ましい。
０．３≦（Ｔ１−Ｔ２）／Ｔ１≦０．７        （１ａ）
更に、下記式（１ｂ）の関係を満たすことが特に好ましい。
０．３５≦（Ｔ１−Ｔ２）／Ｔ１≦０．６      （１ｂ）
【００４５】
１００×（Ｔ１−Ｔ２）／Ｔ１は、カレンダー加工を施したことによる織物の厚みの減少割合を百分率で表した値であり、以下、この値を「厚さ低下率」（％）という場合がある。
すなわち、厚さ低下率は２５％以上であることが必須であり、３０％以上７０％以下であることが好ましく、３５％以上６０％以下であることが特に好ましい。
【００４６】
上記のような厚さ低下率にするために、カレンダー加工を施す際には、織物が通過する際に織物と接触するカレンダーロールのうち少なくとも１つの表面温度は、織物を構成する繊維のガラス転移点（Ｔｇ）以上の温度とする。
例えば、織物を構成する繊維の材質がポリエステルの場合は、織物と接触するカレンダーロールのうち少なくとも１つの表面温度を、８０℃以上にする必要がある。
このようにすることにより、カレンダーロールと接触する織物を構成する繊維に熱が伝わり、繊維中の分子の流動性が増すことから、カレンダー加工の際に高圧がかかることにより変形しやすくなり、加工後の織物は十分に扁平になる（すなわち、厚さが減少し、押しつぶされることにより開口部の面積が減少する）。
【００４７】
また、織物と接触するカレンダーロールのうち少なくとも１つの表面温度がガラス転移点（Ｔｇ）以上であることは必須であるが、更に、織物と接触する全てのカレンダーロールの表面温度がガラス転移点（Ｔｇ）以上であることが、織物の表裏の均一性の観点から好ましい。
【００４８】
カレンダーロールの表面温度をガラス転移点（Ｔｇ）以上にする方法としては、カレンダーロールを、誘導発熱、電気加熱、熱媒循環、蒸気加熱等の方法で加熱する方法が挙げられるが、条件によっては（例えば、織物を構成する繊維の材質のガラス転移点（Ｔｇ）が比較的低温の場合）、摩擦による発熱で十分であり加熱を要しない場合もある。
【００４９】
カレンダーロールの間に通過させる際に、織物にかかる線圧は、１００ｋｇｆ／ｃｍ（０．９８ｋＮ／ｃｍ）以上２０００ｋｇｆ／ｃｍ（１９．６ｋＮ／ｃｍ）以下であることが好ましく、１５０ｋｇｆ／ｃｍ（１．４７ｋＮ／ｃｍ）以上１５００ｋｇｆ／ｃｍ（１４．７ｋＮ／ｃｍ）以下がより好ましく、２００ｋｇｆ／ｃｍ（１．９６ｋＮ／ｃｍ）以上１０００ｋｇｆ／ｃｍ（９．８１ｋＮ／ｃｍ）以下が特に好ましい。
線圧の下限が上記以上であると、加工後の織物が十分に扁平になり（厚み低下率を前記の範囲内にすることができ）、また、経糸と緯糸の交点が食い込み合って強固に一体化され目ずれが発生しにくくなる。
線圧の上限が上記以下であると、織物に破断等が発生しにくい。また、通常のカレンダー機で実現可能な線圧の上限は上記程度である。
本発明におけるカレンダー加工の際に適した線圧は、光沢を与える等の目的で行われる不織布や布帛のカレンダー加工の場合に比べて、１桁程度大きな値である。これは、カレンダー加工を行う目的の違いによるものである。
【００５０】
カレンダーロールの間に通過する織物の走行速度は、１ｍ／ｍｉｎ以上１００ｍ／ｍｉｎ以下が好ましく、３ｍ／ｍｉｎ以上５０ｍ／ｍｉｎ以下がより好ましく、５ｍ／ｍｉｎ以上３０ｍ／ｍｉｎ以下が特に好ましい。
走行速度が上記範囲内であると、織物が均一かつ十分に加圧され、加工後の織物が十分に薄くなる（厚み低下率を前記の範囲内にすることができる）。
【００５１】
カレンダー加工によって薄葉化処理する前の織物の経糸と緯糸の交点１つ当たりの平均面積（Ｓ１）と薄葉化処理した後の織物の経糸と緯糸の交点１つ当たりの平均面積（Ｓ２）は、下記式（２）の関係を満たすことが好ましい。
０．２５≦（Ｓ２−Ｓ１）／Ｓ１≦２．５０    （２）
【００５２】
また、下記式（２ａ）の関係を満たすことがより好ましい。
０．３５≦（Ｓ２−Ｓ１）／Ｓ１≦１．５０    （２ａ）
更に、下記式（２ｂ）の関係を満たすことが特に好ましい。
０．４０≦（Ｓ２−Ｓ１）／Ｓ１≦１．００    （２ｂ）
【００５３】
１００×（Ｓ２−Ｓ１）／Ｓ１は、カレンダー加工を施したことによる経糸と緯糸の交点の面積の増加割合を百分率で表した値であり、以下、この値を「交点面積増加率」（％）という場合がある。
すなわち、交点面積増加率は２５％以上２５０％以下であることが好ましく、３５％以上１５０％以下であることがより好ましく、４０％以上１００％以下であることが特に好ましい。
【００５４】
交点面積増加率が上記範囲内であると、織物は十分扁平であるため、柔らかく、取り扱い性に優れたものとなる。また、経糸と緯糸の交点が十分に接着しているので、目ずれが発生しにくい。
カレンダー加工の際の条件（カレンダーロールの温度、織物にかかる線圧、織物の走行速度等）を前記の範囲内に設定することにより、交点面積増加率を上記範囲内にしやすくなる。
【００５５】
織物の占める全面積に対する、糸が存在しない部分（開口部）の占める面積の割合を「開口率」と定義すると、本発明の対象となる寒冷紗等の織物は、不織布や布帛に比べて非常に大きな開口率を持つ。
具体的には、本発明において、カレンダー加工によって薄葉化処理する前の織物の開口率（Ｖ１）は、通常５０％以上９９％以下であり、５５％以上９７％以下が好ましく、６０％以上９５％以下が特に好ましい。
【００５６】
開口率の小さい（空隙の少ない）不織布や布帛は、特許文献５に記載のように、カレンダー加工により押し潰されると、硬化してしまう場合があるが、本発明の対象となる織物は、空隙が十分にあるので、押しつぶされても硬化せず、柔らかくなる。
【００５７】
また、カレンダー加工によって薄葉化処理する前の織物の開口率（Ｖ１）と薄葉化処理した後の織物の開口率（Ｖ２）は、下記式（３）の関係を満たすことが好ましい。
０．０５≦（Ｖ１−Ｖ２）／Ｖ１≦０．５０    （３）
【００５８】
また、下記式（３ａ）の関係を満たすことがより好ましい。
０．１０≦（Ｖ１−Ｖ２）／Ｖ１≦０．４０    （３ａ）
更に、下記式（３ｂ）の関係を満たすことが特に好ましい。
０．２０≦（Ｖ１−Ｖ２）／Ｖ１≦０．３０    （３ｂ）
【００５９】
１００×（Ｖ１−Ｖ２）／Ｖ１は、カレンダー加工を施したことによる開口率の減少割合を百分率で表した値であり、以下、この値を「開口率低下率」（％）という場合がある。
すなわち、開口率低下率は５％以上５０％以下であることが好ましく、１０％以上４０％以下であることがより好ましく、２０％以上３０％以下であることが特に好ましい。
【００６０】
開口率低下率が上記範囲内であると、柔らかく取り扱い性に優れ、目ずれが発生しにくいのに加えて、虫が開口部を通過しにくく、防虫効果を十分に奏する。
カレンダー加工の際の条件（カレンダーロールの温度、織物にかかる線圧、織物の走行速度等）を前記の範囲内に設定することにより、開口率低下率を上記範囲内にしやすくなる。
【００６１】
薄葉化処理する前の織物の経方向の引張強度（後述の実施例に記載の方法で測定される値）は、２００Ｎ／５ｃｍ以上１５００Ｎ／５ｃｍ以下が好ましく、３００Ｎ／５ｃｍ以上１０００Ｎ／５ｃｍ以下がより好ましく、４００Ｎ／５ｃｍ以上９００Ｎ／５ｃｍ以下が特に好ましい。
【００６２】
薄葉化処理した後の織物の引張強度は、１５０Ｎ／５ｃｍ以上１０００Ｎ／５ｃｍ以下が好ましく、２００Ｎ／５ｃｍ以上８００Ｎ／５ｃｍ以下がより好ましく、３００Ｎ／５ｃｍ以上７００Ｎ／５ｃｍ以下が特に好ましい。
【００６３】
引張強度保持率（後述の実施例で定義される値）は、６０％以上９９％以下が好ましく、７０％以上９９％以下がより好ましく、８０％以上９９％以下が特に好ましい。
【００６４】
薄葉化処理する前の織物の引張伸度（後述の実施例に記載の方法で測定される値）は、２％以上１０％以下が好ましく、３％以上９％以下がより好ましく、５％以上８％以下が特に好ましい。
【００６５】
薄葉化処理した後の織物の引張伸度は、３％以上１２％以下が好ましく、４％以上１０％以下がより好ましく、６％以上９％以下が特に好ましい。
【００６６】
引張伸度保持率（後述の実施例で定義される値）は、７０％以上２００％以下が好ましく、８０％以上１８０％以下がより好ましく、１００％以上１５０％以下が特に好ましい。
【００６７】
薄葉化処理する前の織物のカンチレバー長さ（後述の実施例に記載の方法で測定される値）は、６０ｍｍ以上２００ｍｍ以下が好ましく、６０ｍｍ以上１８０ｍｍ以下がより好ましく、６０ｍｍ以上１５０ｍｍ以下が特に好ましい。
【００６８】
薄葉化処理した前の織物のカンチレバー長さは、４０ｍｍ以上１５０ｍｍ以下が好ましく、４０ｍｍ以上１３０ｍｍ以下がより好ましく、４０ｍｍ以上１００ｍｍ以下が特に好ましい。
【００６９】
本発明の方法により薄葉化処理するのではなく、最初から細い糸を使用して寒冷紗等の織物を作製した場合、引張伸度やカンチレバー長さは上記範囲にすることができる場合が多いが（織物は柔らかいが）、引張強度は大幅に劣り、織物に破断等が発生しやすい。
一方、ある程度太い糸を使用して織物を作製した場合、引張強度は上記範囲にすることができる場合が多いが、引張伸度やカンチレバー長さが上記範囲から外れた硬い織物となる。
本発明の方法により、ある程度太い糸を使用して作成した織物をカレンダー加工することにより、引張強度を大幅に落とすことなく、引張伸度やカンチレバー長さを上記範囲にすることができ、剛軟性・引張伸度といった「柔らかさ」と強度とを両立させることができる。
【００７０】
本発明の方法を施した場合に、処理後の織物が薄さ（柔らかさ）と強度に共に優れ、目ずれが起こりにくくなる等の効果を奏する作用・原理については、以下のことが考えられる。ただし本発明は、以下の作用・原理の範囲に限定されるわけではない。
【００７１】
本発明の方法は、高い圧力（線圧）で、目の粗い平織又はからみ織の織物をカレンダー加工する際に、摩擦による発熱や、カレンダーロールを別途加熱することによって、カレンダーロールの表面温度を、織物を構成する繊維のガラス転移点（Ｔｇ）以上の温度にしている。カレンダーロールの間を通過する際に織物に伝わった熱により、織物を構成する繊維がガラス転移点（Ｔｇ）温度に達することで繊維中の分子の流動性が増した状態において、高い圧力（線圧）が織物にかかることで、糸が扁平な形状になり、柔らかくなる（剛軟性が低下する）。
通常、織物を押し潰すと引張強度が低下するが、本発明では、カレンダー加工の際に、流動性が増した状態の経糸と緯糸が食い込み合い強固に一体化されるため、引張強度の低下を最小限に留めることができる。このため、本発明の方法でカレンダー加工した織物は、剛軟性・引張伸度といった「柔らかさ」と引張強度とが両立された、寒冷紗等として適した織物となる。また、経糸と緯糸が強固に一体化されていることにより、本発明の方法で加工した織物は、目ずれが発生しにくくなる。
【実施例】
【００７２】
以下に、実施例及び比較例を挙げて本発明を更に具体的に説明するが、本発明は、その要旨を超えない限りこれらの実施例及び比較例に限定されるものではない。【００７３】
（実施例１）
Ｎｅ１０／２ｓ（綿番手１０番の双糸）のポリエステル紡績糸を、経糸８本／インチ、緯糸８本／インチの間隔で平織し、経糸と緯糸の交点をＥＶＡ−アクリル系樹脂（昭和電工製、品名ＰＳＡ  ＳＥ−８００１）で目止め加工し、寒冷紗を作製した。【００７４】
作製した寒冷紗をカレンダー機（由利ロール株式会社製、ＴＹＰＥ：Ｈ．Ｐ．Ｃ．Ｍ）でカレンダー加工し、薄葉化処理した。
カレンダーロールは、一対の（２本の）カレンダーロールで、一方のカレンダーロールはロール径３５０ｍｍの鉄製、もう一方のカレンダーロールはロール径５００ｍｍの樹脂製のものを使用した。
処理中の鉄製カレンダーロールは１５０℃に加熱し、寒冷紗にかかる線圧は７８０ｋｇｆ／ｃｍとし、寒冷紗の走行速度は１０ｍ／ｍｉｎとした。【００７５】
薄葉化処理（カレンダー加工）を行う前後の寒冷紗の写真を図１に示す。（１ａ）〜（１ｃ）は薄葉化処理前、（２ａ）〜（２ｃ）は薄葉化処理後の写真である。カレンダー加工を施すことにより、経糸１と緯糸２が押しつぶされて広がり、開口部４の面積が減少していることがわかった。また、カレンダー加工を施した後は、経糸と緯糸の交点３において、経糸１と緯糸２が食い込み合って強固に一体化していることがわかった。【００７６】
（実施例２）
Ｎｅ１０／２ｓ（綿番手１０番の双糸）のポリエステル紡績糸を、Ｎｅ１４／１ｓ（綿番手１４番の単糸）のポリエステル紡績糸に変更した点、経糸と緯糸の間隔を、経糸１４本／インチ、緯糸１４本／インチの間隔に変更した点、酢酸ビニル系共重合体によって目止め加工した点以外は、実施例１と同様にして、寒冷紗を作製し、カレンダー加工した。【００７７】
（実施例３）
Ｎｅ１０／２ｓ（綿番手１０番の双糸）のポリエステル紡績糸を、Ｎｅ３０／１ｓ（綿番手３０番の単糸）のポリエステル紡績糸に変更した点、経糸と緯糸の間隔を、経糸２２本／インチ、緯糸２１本／インチの間隔に変更した点以外は、実施例１と同様にして、寒冷紗を作製し、カレンダー加工した。【００７８】
（実施例４）
Ｎｅ１０／２ｓ（綿番手１０番の双糸）のポリエステル紡績糸を、Ｎｅ２０／１ｓ（綿番手２０番の単糸）のビニロン紡績糸に変更した点、経糸と緯糸の間隔を、経糸１１本／インチ、緯糸８本／インチの間隔に変更した点以外は、実施例１と同様にして、寒冷紗を作製し、カレンダー加工した。【００７９】
（実施例５）
実施例３において、経糸と緯糸の交点を樹脂で目止め加工しなかった点以外は、実施例３と同様にして寒冷紗を作製し、カレンダー加工した。【００８０】
（実施例６）
実施例１において、カレンダー加工に使用するカレンダーロールを２本ともロール径４００ｍｍの鉄製のものを使用した点以外は、実施例１と同様にして寒冷紗を作製し、カレンダー加工した。【００８１】
（実施例７）
実施例１において、カレンダー加工に使用するカレンダーロールの一方をロール径４００ｍｍの鉄製、もう一方をロール径４００ｍｍの紙製のものにした点以外は、実施例１と同様にして寒冷紗を作製し、カレンダー加工した。【００８２】
（比較例１）
Ｎｅ１４／１ｓ（綿番手１４番の単糸）のポリエステル紡績糸を、Ｎｅ４０／１ｓ（綿番手４０番の単糸）のポリエステル紡績糸に変更した点以外は、実施例２と同様にして、寒冷紗を作製した。作製した寒冷紗をカレンダー加工しなかった。【００８３】
（比較例２）
Ｎｅ３０／１ｓ（綿番手３０番の単糸）のポリエステル紡績糸を、Ｎｅ６０／１ｓ（綿番手６０番の単糸）のポリエステル紡績糸に変更した点以外は、実施例３と同様にして、寒冷紗を作製した。作製した寒冷紗をカレンダー加工しなかった。【００８４】
［評価方法］
実施例１〜７の薄葉化処理（カレンダー加工）を行う前後の寒冷紗、及び、比較例１〜２の寒冷紗について、以下の項目を評価した。【００８５】
（１）平均厚さ
ＪＩＳ  Ｌ  １０９６  Ａ法の厚さ測定器（ピーコック製、モデルＧ）によって、織物の位置を無作為に１０点測定し、その平均値を平均厚さとした。【００８６】
（２）平均交点面積
経糸と緯糸の交点を無作為に１０点抽出し、ノギスによって、交点における経糸と緯糸の幅を測定した。交点を長方形形状であると近似し、経糸の幅と緯糸の幅の積を算出し、その平均値を平均交点面積とした。【００８７】
（３）開口率
開口部を無作為に１０点抽出し、ノギスによって縦と横の長さをそれぞれ測定した。
開口部を長方形形状であると近似し、開口部の縦の長さと横の長さの積を開口面積とした。開口面積を、開口面積と糸部分の面積を足した合計面積で除した値を開口率とした。【００８８】
（４）引張強度
ＪＩＳ Ｌ１０９６（一般織物試験方法）に準拠し、経糸の繊維軸方向の引張強度を測定した。
カレンダー加工を施した後の引張強度を、カレンダー加工を施す前の引張強度で割った値に１００を乗じた値を「引張強度保持率」（％）とした。【００８９】
（５）引張伸度
ＪＩＳ Ｌ１０９６（一般織物試験方法）に準拠し、経糸の繊維軸方向の引張伸度を測定した。
カレンダー加工を施した後の引張伸度を、カレンダー加工を施す前の引張伸度で割った値に１００を乗じた値を「引張伸度保持率」（％）とした。【００９０】
（６）カンチレバー長さ（剛性）
４５度傾斜カンチレバー  ＪＩＳ Ｌ１０９５  Ｂ法で、経糸の繊維軸方向のカンチレバー長さを測定した。
カンチレバー長さが短いほど、織物は柔らかい。【００９１】
（７）目ずれ性
縦３０ｃｍ、横１００ｃｍの大きさに切った寒冷紗を、指で経糸と緯糸それぞれの繊維軸と直角方向に引っ張り、糸のずれを目視で確認し、以下の基準で判定した。
○：糸のずれが全く確認できない。
△：１〜３本の経糸・緯糸のずれが確認できる。
×：４本以上の経糸・緯糸のずれが確認できる。【００９２】
［評価結果］
表１に、評価結果を示す。【００９３】
【表１】
2016166916.tif 000003
【００９４】
実施例１〜７では、カレンダー加工を施すことにより、寒冷紗の平均厚さは、大幅に（４０％程度）低下し、開口率も大幅に低下した。すなわち、カレンダー加工を施すことにより、寒冷紗が押し潰されて扁平になったことが確認できた。
また、カレンダー加工によりカンチレバー長さは大幅に減少しており、寒冷紗が薄くなったことにより剛性が低下した（柔らかくなった）ことがわかった。また、実施例２や実施例４では、引張伸度が大幅に上昇した。
更に、カレンダー加工を施した後の寒冷紗は、目ずれがほとんどなかった。【００９５】
引張強度は、カレンダー加工を施すことにより、１０〜２０％程度の低下が見られたが、平均厚さや剛性が同程度の場合、カレンダー加工を施した寒冷紗は、カレンダー加工を施していないものに比べて、引張強度が大きかった。
例えば、実施例２の寒冷紗（カレンダー加工後）と比較例１の寒冷紗（カレンダー加工せず）は、平均厚さや剛性（カンチレバー長さ）は同程度だが、引張強度は、約２．６倍もの差があった。
また、実施例３の寒冷紗（カレンダー加工後）と比較例２の寒冷紗（カレンダー加工せず）を比較した場合も、平均厚さ、剛性（カンチレバー長さ）、引張強度は同程度だが、引張強度は、約１．７倍の差があった。
すなわち、本発明のカレンダー加工を施すことにより、Ｎｅ４０／１ｓのような強度の弱い細い糸を使用しなくても、ある程度の太さの糸を使用し、強度を大幅に低下させることなく、寒冷紗の厚さを低減することができた（柔らかい寒冷紗とすることができた）。【００９６】
また、実施例１〜７でカレンダー加工を施した寒冷紗のそれぞれについて、２４日経過後に、平均厚さを再測定したところ、カレンダー加工直後の平均厚さを維持しており、平均厚さの増加は認められず、本発明の薄葉化処理（カレンダー加工）によって処理した織物は、長期間経過しても薄いままであることがわかった。【００９７】
カレンダー加工する前の寒冷紗が目止め加工されていない場合（実施例５）や、鉄製のカレンダーロールを２本使用してカレンダー加工をした場合（実施例６）、鉄製のカレンダーロールと紙製のカレンダーロールを使用した場合（実施例７）も、実施例１〜４の場合と同様に、カレンダー加工を施すことにより、寒冷紗の平均厚さは、大幅に低下し、開口率も大幅に低下した。また、カンチレバー長さも大幅に低下し、目ずれがほとんど起こらなかった。
【産業上の利用可能性】
【００９８】
本発明の製造方法により製造された織物（寒冷紗）は、柔らかさと強度に優れ、目ずれが起こりにくいため、耐久性が要求される農業用資材としての利用が特に見込める他、包装材等の生活資材、補強用の工業資材として広く利用されるものである。
【符号の説明】
【００９９】
１  経糸
２  緯糸
３  経糸と緯糸の交点
４  開口部
【図１】
2016166916.tif 000004
【国際調査報告】
2016166916.tif 000005
2016166916.tif 000006
2016166916.tif 000007